КОМПОЗИТ С ВЫСОКОЙ МЯГКОСТЬЮ И БОЛЬШОЙ ТОЛЩИНОЙ ИЗОЛИРУЮЩЕГО СЛОЯ ДЛЯ САЛФЕТОК

1. Композитная структура, включающая
субстрат и
жидкость в контакте с субстратом;
где субстрат содержит нетканый материал, пенопласт или их комбинации
2
и отличается тем, что имеет базовую массу от 15 до 500 г/ м.
2. Композитная структура по п.1, где субстрат дополнительно содержит волокнистую массу.
3. Композитная структура по п.1, где композитная структура имеет жесткость при изгибе менее 1000 мН·см.
4. Композитная структура по п.1, где композитная структура имеет коэффициент трения по системе оценок Кавабата в диапазоне от 0,1 до 0,9 MIU.
2
5. Композитная структура по п.1, где композитная структура имеет уровень распушки в испытании на истирание 0,7 мг/см или менее.
3
6. Композитная структура по п.1, где композитная структура имеет общую оценку «на ощупь» на единицу объема менее 25 гс/см.
2
7. Композитная структура по п.1, где композитная структура имеет общую оценку «на ощупь» на единицу массы на единицу площади менее 1 гс/г/м.
8. Композитная структура по п.1, где композитная структура имеет упругость при сжатии по системе оценок Кавабата более 35%.
9. Композитная структура по п.1, где композитная структура имеет неровность поверхности по системе оценок Кавабата в продольном и поперечном направлении менее 3,5 мкм.
10. Композитная структура по п.1, где пенопласт содержит полиуретан или полиолефин.
3
11. Композитная структура по п.10, где пенопласт имеет плотность от 0,025 до 0,1 г/см.
12. Композитная структура по п.10, где полиуретан получают путем смешения воды, агента роста цепи, ПАВ и полиуретанового преполимера.
13. Композитная структура по п.10, где полиолефинсодержащий пенопласт содержит, по меньшей мере, один гомополимер, сополимер, интерполимер и мультиблочный сополимер на основе этилена и гомополимер, сополимер, интерполимер и мультиблочный сополимер на основе пропилена.
14. Композитная структура по п.1, где нетканый материал содержит полиолефин.
15. Композитная структура по п.14, где полиолефинсодержащий нетканый материал содержит, по меньшей мере, один гомополимер, сополимер, интерполимер и мультиблочный сополимер на основе этилена и гомополимер, сополимер, интерполимер и мультиблочный сополимер на основе пропилена.
16. Композитная структура по п.1, где жидкость содержит, по меньшей мере, одно вещество из очищающего ПАВ, активного агента и наполнителя, улучшающего свойства.
17. Композитная структура, содержащая
по меньшей мере, один слой субстрата;
по меньшей мере, один слой, содержащий пенопласт с открытыми порами, расположенный на слое субстрата;
2
где субстрат содержит нетканый материал, пенопласт или их комбинации и отличается тем, что имеет базовую массу от 15 до 500 г/м.
18. Композитная структура по п.17, где композит имеет жесткость при изгибе менее 1000 мН·см.
19. Композит по п.17, где субстрат дополнительно содержит волокнистую массу.
20. Композитная структура по п.17, где композит имеет коэффициент трения по системе оценок Кавабата в диапазоне от 0,1 до 0,9 MIU.
3
21. Композитная структура по п.17, где композитная структура имеет общую оценку «на ощупь» на единицу объема менее 25 гс/см.
2
22. Композитная структура по п.17, где композитная структура имеет общую оценку «на ощупь» на единицу массы на единицу площади менее 1 гс/г/м.
23. Композитная структура по п.17, где композитная структура имеет упругость при сжатии по системе оценок Кавабата более 35%.
24. Композитная структура по п.17, где, по меньшей мере, один слой, по меньшей мере, одного субстрата и, по меньшей мере, один слой пенопласта с открытыми порами дополнительно содержат, по меньшей мере, одно вещество из очищающего ПАВ, активного агента и наполнителя, улучшающего свойства.
25. Композитная структура по п.17, где слой субстрата содержит, по меньшей мере, один материал из мягкого нетканого материала, эластичного нетканого материала, ткани, пористой пленки и нетканого материала с покрытием.
26. Композитная структура по п.17, где слой субстрата содержит, по меньшей мере, одно волокно из монокомпонентных волокон, бикомпонентных волокон, спанбонд-волокон.
27. Композитная структура по п.26, где бикомпонентное волокно содержит сердцевину из эластомерного полимера и полиолефиновую оболочку.
28. Композитная структура по п.17, где слой субстрата содержит полиолефин.
29. Композит по п.28, где полиолефинсодержащий субстрат включает, по меньшей мере, один гомополимер, сополимер, интерполимер и мультиблочный сополимер на основе этилена и гомополимер, сополимер, интерполимер и мультиблочный сополимер на основе пропилена.
3
30. Композитная структура по п.28, где полиолефин имеет плотность в диапазоне от 0,870 до 0,965 г/см.
2
31. Композитная структура по п.17, где слой субстрата имеет базовую массу в диапазоне от 25 до 150 г/м.
2
32. Композитная структура по п.17, где слой субстрата имеет базовую массу в диапазоне от 25 до 60 г/м.
2
33. Композитная структура по п.17, где композитная структура имеет уровень распушки в испытании на истирание 0,7 мг/см или менее.
2
34. Композитная структура по п.17, где слой субстрата имеет прочность на растяжение в продольном направлении 10 Н/5 см при базовой массе 20 г/м.
35. Композитная структура по п.17, где слой субстрата содержит волокна, имеющие диаметр от 0,1 до 50 денье.
36. Композитная структура по п.17, где, по меньшей мере, один слой пенопласта с открытыми порами содержит, по меньшей мере, одно вещество из полиуретана, полиолефина, пенопласта на основе целлюлозы, пенопласта на латексной основе и природных губок.
37. Композитная структура по п.36, где полиуретан получают путем смешения воды, агента роста цепи, ПАВ и полиуретанового преполимера.
38. Композитная структура по п.36, где полиолефинсодержащий пенопласт содержит, по меньшей мере, один гомополимер, сополимер, интерполимер и мультиблочный сополимер на основе этилена и гомополимер, сополимер, интерполимер и мультиблочный сополимер на основе пропилена.
3
39. Композитная структура по п.17, где, по меньшей мере, один слой пенопласта с открытыми порами имеет плотность в диапазоне от 0,025 до 0,5 г/см.
3
40. Композитная структура по п.17, где, по меньшей мере, один слой пенопласта с открытыми порами содержит полиуретан и имеет плотность в диапазоне от 0,05 до 0,3 г/см.
3
41. Композитная структура по п.17, где, по меньшей мере, один слой пенопласта с открытыми порами содержит полиолефин и имеет плотность в диапазоне от 0,03 до 0,07 г/см.
42. Композитная структура по п.17, где размер большинства пор, по меньшей мере, одного слоя пенопласта с открытыми порами составляет от примерно 5 до примерно 1000 мкм.
43. Композитная структура по п.17, где большинство пор, по меньшей мере, одного слоя пенопласта с открытыми порами являются эллиптическими по форме.
44. Композитная структура по п.17, где, по меньшей мере, один слой пенопласта имеет толщину от примерно 0,5 до примерно 300 мм.
45. Композитная структура по п.17, где, по меньшей мере, один слой пенопласта имеет толщину от примерно 1 до примерно 6 мм.
46. Композитная структура по п.17, где адгезия, по меньшей мере, одного слоя пенопласта к первому и второму слою субстрата составляет 0,1 фунт-сила/дюйм или более.
47. Сухая салфетка, содержащая композитную структуру по п.17.
48. Влажная салфетка, содержащая композитную структуру по п.17.
49. Способ получения композитной структуры, содержащей, по меньшей мере, один слой субстрата и, по меньшей мере, один слой, содержащий пенопласт с открытыми порами, включающий
нанесение пены на субстрат, где пена содержит воду и термопластичный полимер; и
удаление, по меньшей мере, части воды из пены с образованием пенопласта;
2
где субстрат содержит нетканый материал, имеющий базовую массу от 25 до 150 г/м.
50. Способ по п.49, где композитная структура имеет жесткость при изгибе менее 1000 мН·см.
51. Способ по п.49, где композитная структура имеет коэффициент трения по системе оценок Кавабата в диапазоне от 0,4 до 0,9 MIU.
52. Способ по п.49, дополнительно включающий нанесение второго субстрата на пену.
53. Способ по п.49, где субстрат дополнительно содержит волокнистую массу.
54. Способ по п.49, дополнительно включающий нанесение второго субстрата на пенопласт.
55. Способ по п.49, где второй субстрат имеет базовую массу меньше базовой массы субстрата.
56. Способ по п.49, дополнительно включающий
нанесение на субстрат покрытия из дисперсии, содержащей воду, агент стабилизации дисперсии и термопластичный полимер;
удаление, по меньшей мере, части воды с образованием субстрата с покрытием из термопластичного полимера.
57. Способ по п.56, где дисперсия термопластичного полимера содержит, по меньшей мере, один гомополимер, сополимер, интерполимер и мультиблочный сополимер на основе этилена и гомополимер, сополимер, интерполимер и мультиблочный сополимер на основе пропилена.